チオール、４f−クロロベンゾフェノン−２−カルボン酸、２−アミノ−５−クロロベン ゾフェノン、３，５−ジアミノクロロベンゼン、４−クロロフタル酸、４−クロロ無⽔フ タル酸、５−クロロイソフタル酸などのモノハロゲン化化合物を挙げることができる。こ れらのなかでも重合時の反応性や経済性、汎⽤性などの観点から４−クロロ安息⾹酸、４ −クロロフタル酸もしくはその塩、がより好ましく例⽰できる。また、これらのモノハロ ゲン化化合物は１種類単独で⽤いても良いし、２種類以上を組み合わせて⽤いても問題な い。 

【００４３】 

 モノハロゲン化化合物の使⽤量の下限としては、反応系内の硫⻩原⼦１．００モル当た り、０．１０モルを超えることが必要であり、０．１５モル以上が好ましく、０．２０モ ル以上がさらに好ましい。また、その上限としては、反応系内の硫⻩原⼦１．００モル当 たり０．４０モル以下が必要であり、０．３５モル以下が好ましい。モノハロゲン化化合 物の使⽤量が０．１０モルを越えると、得られるポリアリーレンスルフィドにおける反応 性末端の導⼊が⼗分であり、⼀⽅で０．４０モル以下であると分解反応を併発し、ポリア リーレンスルフィドの分⼦量が低下することはない他、原料コストが増えるなどの不利益 もない。 

【００４４】 

 また、ジハロゲン化芳⾹族化合物とモノハロゲン化化合物などのハロゲン化化合物の合 計量を特定の範囲にすることが好ましく、反応系内の硫⻩原⼦１．００モルに対するハロ ゲン化化合物の合計量が０．９８モル以上であることが好ましく、１．００モル以上であ ることがより好ましく、１．０３モル以上であることがさらに好ましい。⼀⽅、反応系内 の硫⻩原⼦１．００モルに対するハロゲン化化合物の合計量の上限としては、１．３０モ ル未満にすることが好ましく、１．２５モル未満がより好ましい。反応系内の硫⻩原⼦１ ．００モルに対してハロゲン化化合物の合計量が０．９８モル以上であると分解する傾向 はなく、１．３０モル未満であると分⼦量が低下してポリアリーレンスルフィド本来の耐 熱性が発現しないということはない。 

【００４５】 

 また、反応性官能基を有するモノハロゲン化化合物の添加時期には特に制限はなく、後 述する脱⽔⼯程時、重合開始時、重合途中のいずれの時点で添加してもよく、また複数回 に分けて添加してもよい。モノハロゲン化化合物の添加時期は、ジハロゲン化芳⾹族化合 物の転化率８０％未満が好ましく、７０％未満がより好ましく、脱⽔⼯程完了後から重合 開始までの間、重合開始時つまりジハロゲン化芳⾹族化合物と同時に添加することが最も 好ましい。このようにモノハロゲン化化合物を好ましい時期に添加すると、モノハロゲン 化化合物が揮散しないような還流装置や圧⼊装置などは不要であり、また、重合終了時点 でモノハロゲン化化合物の消費が完結せずに重合系内に残存するということはない。 

【００４６】 

 （６）重合助剤  本発明においては、重合助剤を⽤いることも好ましい態様の⼀つである。重合助剤を⽤ いる⼀つの⽬的はＰＡＳを所望の溶融粘度に調整するためであるが、他の⽬的としては揮 発性成分量を低減するためである。このような重合助剤の具体例としては、例えば有機カ ルボン酸⾦属塩、⽔、アルカリ⾦属塩化物（但し、塩化ナトリウムは除く）、有機スルホ ン酸⾦属塩、硫酸アルカリ⾦属塩、アルカリ⼟類⾦属酸化物、アルカリ⾦属リン酸塩およ びアルカリ⼟類⾦属リン酸塩などが挙げられる。これらは単独で⽤いても２種以上同時に ⽤いても差し障りない。なかでも、有機カルボン酸⾦属塩および／または⽔が好ましく⽤ いられる。 

【００４７】 

 有機カルボン酸⾦属塩とは、⼀般式Ｒ（ＣＯＯＭ）ｎ（式中、Ｒは、炭素数１〜２０を 有するアルキル基、シクロアルキル基、アリール基、アルキルアリール基またはアリール アルキル基である。Ｍは、リチウム、ナトリウム、カリウム、ルビジウムおよびセシウム から選ばれるアルカリ⾦属である。ｎは１〜３の整数である。）で表される化合物を好ま 

